(57)【要約】【課題】本発明の目的は、役物タイルの屈曲部の形状を内側と外側である程度自由に決定可能な乾式製造方法及び乾式製造装置を提供することにある。【解決手段】坏土Ｚを押し固めてＬ字状の役物タイルを製造する乾式製造方法であって、裏返した役物タイルを象った型凹部をＶ溝内に設けた下型と、型凹部に嵌入する逆三角形の型凸部６を有する上型とを備えたプレス手段を使用し、型凹部に摺り切り状態に充填した坏土Ｚの摺り切り面形状を、上型の型凸部６のうち役物タイルの平板部対応部分が坏土表面Ｚ１に接した状態で、型凸部６のうち役物タイルの屈曲部対応部分と坏土表面Ｚ１との間に、型凸部６の主面が坏土表面Ｚ１に接してから押圧終了までの下降量より小さい圧力調整隙間Ｓができるように設定し、役物タイルの屈曲部の内側と外側の形状を任意に設定した場合に生じ得る屈曲部の加圧過多を圧力調整隙間Ｓで減じてプレスするようにした。【選択図】        図１
2004188766.tif 000002
【特許請求の範囲】
【請求項１】
坏土を押し固めて略Ｌ字状の役物タイルを製造する乾式製造方法であって、
裏返した役物タイルをほぼ象った型凹部を上面開口状のＶ溝内に設けた下型と、前記型凹部に嵌入するほぼ逆三角形の型凸部を有する上型とを備えたプレス手段を使用し、
前記型凹部に摺り切り状態に充填した坏土の摺り切り面形状を、上型の型凸部のうち役物タイルの平板部に対応する部分が坏土表面に接した状態で、型凸部のうち役物タイルの屈曲部に対応する部分と坏土表面との間に、型凸部の主面が坏土表面に接してから押圧終了までの下降量（次項において「押圧代」という。）より小さい圧力調整隙間ができるように設定し、
役物タイルの屈曲部の内側と外側の形状を任意に設定した場合に生じ得る屈曲部の加圧過多を前記圧力調整隙間で減じてプレスするようにしたことを特徴とする役物タイルの乾式製造方法。
【請求項２】
坏土を押し固めるプレス手段と、そのプレス手段に坏土を供給するチャージャーとを備え、略Ｌ字状の役物タイルを製造するための乾式製造装置であって、
前記プレス手段は、裏返した役物タイルをほぼ象った型凹部を上面開口状のＶ溝内に設けた下型と、前記型凹部に嵌入するほぼ逆三角形の型凸部を有する上型とを備え、
一方、前記チャージャーは、前記下型のＶ溝に合致する形状の板形態であってそのＶ溝内を摺動して坏土を型凹部に摺り切り状態に充填する粉切り板を有し、前記粉切り板の細った先に、上型の型凸部の細った先を重ね合わせた場合にその型凸部の輪郭より周囲に張り出す拡張突部を形成し、一方、Ｖ溝の溝底に粉切り板の拡張突部に対応する拡張窪み部を形成し、前記拡張突部の大きさを前記押圧代より小さくしたことを特徴とする役物タイルの乾式製造装置。
【発明の詳細な説明】
【０００１】
【発明の属する技術分野】
本発明は、略Ｌ字状に曲がったいわゆる役物タイルを製造するための乾式製造方法及び乾式製造装置に関する。
【０００２】
【従来の技術】
図３（ｃ），図４（ｃ）に示した役物タイルＴを製造する従来の乾式製造方法について、図５〜図７により説明する。なお、図３（ｃ），図４（ｃ）において符号Ｘは役物タイルＴの平板部、また符号Ｙは平板部Ｘと平板部Ｘの間の屈曲部である。
【０００３】
乾式製造方法に使用する製造装置は、坏土Ｚを押し固めるプレス手段１と、そのプレス手段１に坏土Ｚを供給するチャージャー２とを備えてなる。
前記プレス手段１は、裏返した役物タイルＴをほぼ象った型凹部３を上面開口状のＶ溝４内に設けた下型５と、前記型凹部３に嵌入するほぼ逆三角形の型凸部６を有する上型７とを備えている。
前記下型５は、装置の固定部に対して上下動可能なように支えられている枠５１と、その枠５１に穿設した型孔５２内に摺動可能に嵌っている固定的な駒５３の二部材で構成されており、図５（ａ）に示したように枠５１が上昇位置にあるとき、駒５３の上面と枠５１の型孔５２で型凹部３が形成される。
前記上型７は、型凸部６の表面が合成樹脂層（図示せず）で覆われており、その合成樹脂層に役物タイルＴの裏面に刻設されている剥離防止溝８を彫り込むための凸条（図示せず）が突設されている。なお、この凸条を除外した型凸部６の表面を主面という。
【０００４】
一方、前記チャージャー２は、四角い底無しの枠形態であってＶ溝４上を摺動可能なように下型５の上面に載せられている。なお、図示しないがチャージャー２の前後を構成する前板２Ｆと後板２ＲにはＶ溝４に遊嵌する逆三角形の板が突設されている。また、チャージャー２には、前板２Ｆの前側に上下方向に抜き差し自在なように粉切り板９が取り付けられている。この粉切り板９は、前記下型５のＶ溝４に合致する形状であり、Ｖ溝４内に投入された坏土Ｚを摺り切り状態にして型凹部３に充填する機能を果たす。
【０００５】
上記製造装置のプレス手段１で役物タイルＴを成型する場合は、先ず、下型５上にあるチャージャー２に坏土Ｚを満たし、このチャージャー２を前後に摺動させてＶ溝４上で往復させる。前記のようにチャージャー２は底無しの枠形態であるため、チャージャー２が型凹部３上を通過するとそこにある坏土Ｚが型凹部３の中に入る。そして、チャージャー２を元の位置に戻すと、粉切り板９がＶ溝４に摺接して余分な坏土Ｚを掻き取るため、図５（ｂ）のように型凹部３の中に摺り切り状態になって坏土Ｚが残る。
【０００６】
次ぎに図５（ｃ）のように上型７を降ろして型凸部６を下型５の型凹部３に嵌め入れ、坏土Ｚを所定の圧力でプレスした後、図５（ｄ）のように上型７を上動させ、さらに下型５の枠５１を下げ、押し固めた役物タイルＴを相対的に上昇させて型凹部３から取り出すのである。なお、型凸部６の主面（前記のように役物タイルＴ裏面の剥離防止溝８を形成するための凸条を除外した面。）が坏土表面Ｚ１に接した押圧開始から押圧終了までの型凸部６の垂直下降量を以下「押圧代」という。一般に、焼成後の厚さが７ｍｍ程度である標準的な役物タイルＴの押圧代はおよそ４〜５ｍｍである。
【０００７】
以上のようにして坏土Ｚを固めた役物タイルのプレス成型品は、図７のように専用の匣鉢（さや）１０に載置して並べられ、従来公知の方法で焼成する。
【０００８】
【発明が解決しようとする課題】
役物タイルＴの乾式製造方法は、平板部Ｘと屈曲部Ｙが均一に加圧されていないと焼成による収縮が不均一になり、平板部Ｘと屈曲部Ｙの幅が揃わない。現在の標準的な役物タイルＴは、屈曲部Ｙの外側のコーナーが半径約３ｍｍ、内側のコーナーが半径約３〜５ｍｍ程度の弧になっており、この寸法を採用すれば上記のプレス手段１で押し固めた場合に屈曲部Ｙと平板部Ｘがほぼ均一に加圧され、焼成後の平板部Ｘと屈曲部Ｙの幅がほぼ揃う。
一方、同じ役物タイルＴでも屈曲部Ｙの外側コーナーの弧の半径を大きくしたものがあるが、そのような役物タイルＴでは内側コーナーの弧の半径も大きくして屈曲部Ｙの圧力が平板部Ｘに比べて上昇しないように調整している。つまり、これまでの役物タイルＴは、屈曲部Ｙの外側コーナーの形状をデザイン重視の観点で決定し、その外側コーナーの形状に合わせてそれに見合う内側コーナーの形状を決定し、そうして屈曲部Ｙの圧力が平板部Ｘの圧力と均一になるように調整しているのであり、そこには役物タイルＴの屈曲部Ｙの内側の形状を外側の形状から切り離して独自に決定する自由はない。
【０００９】
ところで役物タイルＴの焼成には前記のように専用の匣鉢１０を使用する。この役物タイル用の匣鉢１０は、山形の載置部１０ａがあってその載置部１０ａに役物タイルＴを表向きに並べて焼成するが、焼成時の変形を防止するため、載置部１０ａの形状は役物タイルＴの裏面形状にフィットするように作られている。
【００１０】
しかして上記従来の役物タイルＴの製造方法によれば、屈曲部Ｙの外側コーナーの形状によって内側コーナーの形状も変わるため、屈曲部Ｙの外側コーナーの形状ごとにそれに合う匣鉢１０を用意する必要がある。もちろん役物タイルＴを量産するには例え一種類であっても大量の匣鉢１０を必要とするから、役物タイルＴの屈曲部Ｙの形状変更には莫大な設備投資が必要であった。
【００１１】
本発明は上記に鑑みなされたもので、その目的は、役物タイルＴの屈曲部Ｙの形状を内側と外側である程度自由に決定することを可能とした役物タイルの乾式製造方法及び乾式製造装置の提供にある。
【００１２】
【課題を解決するための手段】
上記の目的を達成するため本発明は、坏土を押し固めて略Ｌ字状の役物タイルを製造する乾式製造方法であって、裏返した役物タイルをほぼ象った型凹部を上面開口状のＶ溝内に設けた下型と、前記型凹部に嵌入するほぼ逆三角形の型凸部を有する上型とを備えたプレス手段を使用し、前記型凹部に摺り切り状態に充填した坏土の摺り切り面形状を、上型の型凸部のうち役物タイルの平板部に対応する部分が坏土表面に接した状態で、型凸部のうち役物タイルの屈曲部に対応する部分と坏土表面との間に、型凸部の押圧代より小さい圧力調整隙間ができるように設定し、役物タイルの屈曲部の内側と外側の形状を任意に設定した場合に生じ得る屈曲部の加圧過多を前記圧力調整隙間で減じてプレスするようにした役物タイルの乾式製造方法を提供する。
【００１３】
既述のように、例えば役物タイルの屈曲部の圧力が平板部より高いと焼成に伴う収縮に不均衡が生じ、屈曲部の幅が平板部の幅より大きく張った形に仕上がる。そのため従来は屈曲部の内側の弧の半径を調整して圧力を均一にする手段を講じていたが、本発明の乾式製造方法では型凸部の屈曲部に対応する部分と摺り切り状態の坏土表面との間に上記のような圧力調整隙間を作ることによって屈曲部の押圧代を圧力調整隙間分だけ減少させ、その分屈曲部の圧力が減ぜられるようにした。もちろん型凸部の押圧代より圧力調整隙間が小さくなっているため、最終的には屈曲部が型凸部によって押し込まれて型凸部通りの形状になる。
【００１４】
また、請求項２に記載したように、坏土を押し固めるプレス手段と、そのプレス手段に坏土を供給するチャージャーとを備え、略Ｌ字状の役物タイルを製造するための乾式製造装置であって、前記プレス手段は、裏返した役物タイルをほぼ象った型凹部を上面開口状のＶ溝内に設けた下型と、前記型凹部に嵌入するほぼ逆三角形の型凸部を有する上型とを備え、一方、前記チャージャーは、前記下型のＶ溝に合致する形状の板形態であってそのＶ溝内を摺動して坏土を型凹部に摺り切り状態に充填する粉切り板を有し、前記粉切り板の細った先に、上型の型凸部の細った先を重ね合わせた場合にその型凸部の輪郭より周囲に張り出す拡張突部を形成し、一方、Ｖ溝の溝底に粉切り板の拡張突部に対応する拡張窪み部を形成し、前記拡張突部の大きさを前記押圧代より小さくした役物タイルの乾式製造装置を提供する。この乾式製造装置により、請求項１の製造方法が容易に実施可能である。
【００１５】
【発明の実施の形態】
以下に本発明の実施の形態を図面を参照しつつ説明する。なお、図１（ａ）〜（ｃ）は製造工程を示す要部の拡大図、図２は粉切り板と型凸部の先を重ね合わせて示す正面図、図３（ａ）〜（ｃ）は役物タイルを裏側から見た斜視図、図４（ａ）〜（ｃ）は役物タイルの屈曲部を示す要部の平面図である。
【００１６】
上記従来技術の項で説明した乾式製造装置及び製造方法の説明は、本発明にも殆どそのまま当て嵌まるため重複する部分の説明を省略する。
【００１７】
しかして本発明の乾式製造装置の特徴は、図２に拡大して示したように、前記粉切り板９の細った先に、上型７の型凸部６の細った先を同図二点鎖線のように重ね合わせた場合にその型凸部６の輪郭より外側に張り出す拡張突部１１を形成し、一方、Ｖ溝４の溝底に粉切り板９の拡張突部１１に対応する拡張窪み部１２を形成し、さらに前記拡張突部１１の大きさを前記押圧代より小さくした点にある。
【００１８】
このような特徴を備えた本発明の乾式製造装置によれば、図１（ｂ）に示したように、前記型凹部３に摺り切り状態に充填した坏土Ｚの摺り切り面形状が、上型７の型凸部６のうち役物タイルＴの平板部Ｘに対応する主面部分が坏土表面Ｚ１に接した状態で、型凸部６のうち役物タイルＴの屈曲部Ｙに対応する部分と坏土表面Ｚ１との間に、前記粉切り板９の拡張突部１１に対応する圧力調整隙間Ｓができる。この圧力調整隙間Ｓ分だけ型凸部６の押圧代が減少し、屈曲部Ｙに加わる圧力が確実に弱まるから、圧力調整隙間Ｓの大きさを加減することにより屈曲部Ｙと平板部Ｘの圧力を均一にすることができる。もちろん最終的には図１（ｃ）に示したように屈曲部Ｙが型凸部６によって押し込まれて成型されるから、屈曲部Ｙの形状は意図した通りのものに仕上がる。
【００１９】
【実施例】
焼成後の厚さ約７ｍｍ、幅約４５ｍｍ、屈曲部Ｙの内側コーナーの弧の半径約３ｍｍ、外側コーナーの弧の半径約１０ｍｍである図３（ａ），図４（ａ）に示した形状の役物タイルＴを本発明の製造装置で製造した。粉切り板９の拡張突部１１（＝圧力調整隙間Ｓ）の大きさは、図２（図１（ｂ））において最大垂直幅約０．６ｍｍ、面積約１．４５ｍｍ２  とした。こうして焼成した役物タイルＴは、屈曲部Ｙと平板部Ｘの幅の差が実用上問題ない範囲に収まった。
なお、今回製造した役物タイルＴは、屈曲部Ｙの内側コーナーの形状が図３（ｃ），図４（ｃ）に示した現在最も量産されているタイプの役物タイルＴと同じである。従って、既存の匣鉢で支障なく焼成することができた。
【００２０】
以上本発明を実施の形態について説明したが、もちろん本発明は上記実施形態に限定されるものではない。例えば、実施形態では役物タイルＴの屈曲部Ｙの外側形状を弧状にしたが、図３（ｂ），図４（ｂ）に示したように真っ直ぐな面取り形状にすることもできる。ちなみに従来の製造方法によれば屈曲部Ｙの内側も真っ直ぐな面取り形状にするほかなく、専用の匣鉢が必要になる。
また、実施形態では粉切り板９をチャージャー２に対して着脱自在としたが、例えばチャージャー２の前板２Ｆを粉切り板９として利用するなどしてもよい。また、粉切り板９はチャージャー２と一体に摺動させる場合に限らず、独立して摺動させるようにしてももちろんよい。
【００２１】
また、本発明者が試作を重ねた結果によれば、屈曲部Ｙに加わる圧力は、役物タイルＴ裏面の剥離防止溝８の長さによっても影響を受けることが確認された。すなわち、剥離防止溝８の先端を屈曲部Ｙから遠ざけるほど屈曲部Ｙに加わる圧力が減少するのである。その理由は、剥離防止溝８を刻設するために型凸部６に設けられている凸条が圧力を高める作用を発揮することによると考えられる。従って本発明の圧力調整隙間Ｓを設ける手段と、剥離防止溝８の先端位置を屈曲部Ｙから離す手段を組み合わせるようにすれば、屈曲部Ｙの圧力調整可能範囲を拡大することができる。
【００２２】
【発明の効果】
本発明の乾式製造方法は、型凸部の屈曲部に対応する部分と摺り切り状態の坏土表面との間に上記のような圧力調整隙間を作ることによって屈曲部の押圧代を圧力調整隙間分だけ減少させ、その分屈曲部の圧力が減ぜられるようにしたため、屈曲部に加わる圧力を確実に弱めることができる。従って圧力調整隙間の大きさを適宜加減することにより屈曲部と平板部の圧力の均一化が可能になる。もちろん型凸部の押圧代より圧力調整隙間を小さくしたため、最終的には屈曲部が型凸部によって押し込まれるから型凸部通りの形状になる。
しかして本発明の乾式製造方法は、役物タイルの屈曲部の形状を内側と外側である程度自由に決定することができるから、例えばデザイン重視の観点から屈曲部の外側コーナーの半径を大きくし、一方、コスト重視の観点から屈曲部の内側の形状を既存の役物タイルのそれと一致させ、もって既存の匣鉢をフルに活用して製造コストを抑制する、ということが可能になる。
【００２３】
また、請求項２に記載した役物タイルの乾式製造装置によれば、請求項１の製造方法が容易に実施可能である。
【図面の簡単な説明】
【図１】（ａ）〜（ｃ）は製造工程を示す要部の拡大図である。
【図２】粉切り板と型凸部の先を重ね合わせて示す正面図である。
【図３】（ａ）〜（ｃ）は役物タイルを裏側から見た斜視図である。
【図４】（ａ）〜（ｃ）は役物タイルの屈曲部を示す要部の平面図である。
【図５】（ａ）〜（ｄ）は製造工程を説明する断面図である。
【図６】下型とチャージャーを示す斜視図である。
【図７】匣鉢を示す斜視図である。
【符号の説明】
Ｓ  …圧力調整隙間
Ｔ  …役物タイル
Ｘ  …平板部
Ｙ  …屈曲部
Ｚ  …坏土
Ｚ１…坏土表面
１  …プレス手段
２  …チャージャー
３  …型凹部
４  …Ｖ溝
５  …下型
６  …型凸部
７  …上型
９  …粉切り板
１１…拡張突部
１２…拡張窪み部
【図１】
2004188766.tif 000003
【図２】
2004188766.tif 000004
【図３】
2004188766.tif 000005
【図４】
2004188766.tif 000006
【図５】
2004188766.tif 000007
【図６】
2004188766.tif 000008
【図７】
2004188766.tif 000009